МАРКИРОВОЧНОЕ СРЕДСТВО ДЛЯ ИДЕНТИФИКАЦИОННОЙ, УЧЕТНОЙ И ОХРАННОЙ МАРКИРОВКИ МАТЕРИАЛЬНЫХ ЦЕННОСТЕЙ
MARKING AGENT FOR IDENTIFICATION, ACCOUNTING AND SECURITY MARKING OF MATERIAL VALUABLES

Изобретение относится к области технических средств маркировки метками ценных бумаг, культурных ценностей, предметов антиквариата, ювелирных изделий, сложных технических изделий и может быть использовано для защиты их от подделок, а также от их хищения и подмены.
Известен (GB, заявка 2062221, опубл. 1981 г.) состав, состоящий из комбинации элементов, которые дают различные спектры при флуоресценции при облучении их рентгеновскими лучами. Маркировку осуществляют введением в объект различных элементов, которые дают различные спектры рентгеновской флуоресценции. Указанные элементы смешивают с эпоксидной смолой и наносят на защищаемый объект.
Известна (US, патент 4146792, опубл. 1979) система оптической защиты бумаги на основе введения в бумагу меток, флуоресцирующих в видимом, ультрафиолетовом и инфракрасном диапазонах.
Известно (EP, патент 0282428, опубл. 1992) применение меток с эффектом термолюминесценции, когда появление и исчезновение люминесценции наблюдают в процессе повышения температуры образца.
Наиболее близким аналогом разработанного технического решения можно признать (RU, патент 2220997, опубл. 2004) флуоресцирующую водную штемпельную мастику, содержащую водорастворимый флуоресцирующий краситель, излучающий свет в диапазоне длин волн от 200 до 700 нм под воздействием излучения в диапазоне длин волн от 200 до 700 нм, водорастворимый нефлуоресцирующий краситель, водорастворимый органический люминофор с диапазоном излучения 450-500 нм и с широкой полосой возбуждения 200-400 нм, и β-дикетонат европия полиэтиленгликоль с молекулярной массой 200-60000, низкомолекулярные спирты и воду.
Недостатком известного технического решения следует признать сложность его состава, а также сложность изготовления защитной мастики, легкость обнаружения на поверхности защищаемого объекта, а также низкую степень защиты.
Техническая задача, решаемая посредством разработанного изделия, состоит в создании удобного к применению защитного средства, не оставляющего следов при нанесении на защищаемый предмет.
Технический результат, достигаемый при реализации разработанного изделия, состоит в повышении защищенности от подделок и повышении идентификационной способности ценных бумаг, культурных ценностей и других предметов за счет сложности обнаружения местонахождения защитной метки на поверхности защищаемого объекта при одновременном повышении удобства нанесения защитной метки и отсутствия внесения необратимых изменений в структуру объекта защиты и его механических повреждений.
Для достижения указанного технического результата предложено использовать маркировочное средство разработанного состава. Маркировочное средство для идентификационной, учетной и охранной маркировки материальных ценностей содержит смесь полиэтиленгликолей молекулярной массы 400 и 20000, гексаметилдисилоксан в качестве пластификатора и диспергированный в смеси, по меньшей мере, один люминофор.
Разработанный состав маркировочного средства позволяет нанести маркировочную метку незаметно в любом месте охраняемого объекта без внедрения метки в структуру объекта и его механических повреждений.
Метка, выполненная из маркировочного средства разработанного состава, может быть легко нанесена в любой точке защищаемого объекта. Поскольку в предпочтительном варианте реализации маркировочное средство содержит комбинацию люминофоров УФ- и ИК-свечения, содержание которых неизвестно третьим лицам, то легко, сравнивая эталонное свечение метки с полученными характеристиками свечения метки с поверхности маркированного объекта, определить подлинность объекта маркировки. Нанесение метки разработанного состава исключает возможность механического повреждения материала маркируемого объекта (холст, бумага, дерево, керамика, металл или металлический сплав) из-за отсутствия химического взаимодействия компонентов, входящих в состав маркировочного средства, и материала основы маркируемого объекта.
В предпочтительном варианте реализации средство содержит смесь полиэтиленгликолей молекулярной массы 400 и 20000, взятых в соотношении от 1:4 до 1:6.
В качестве пластификатора использован гексаметилдисилоксан, предпочтительно в количестве от 1,0 до 5,0% масс от массы смеси полиэтиленгликолей.
Средство преимущественно содержит люминофоры, способные генерировать излучение в ИК- и/или УФ-диапазоне (ФАМ-810/1000-1, Ф(ф)СД-660-2, ФЛ-370, ФК-1, ФК-2, ФК-3 или аналогичные.
Предпочтительно средство содержит люминофоры в количестве от 10,0 до 30,0% масс. от массы смеси полиэтиленгликолей.
Для удобства использования средство может быть выполнено в виде грифеля.
Маркировочное средство получают путем смешения входящих в него компонентов. Изменяя соотношение полиэтиленгликолей различной молекулярной массы, а также содержание и вид пластификатора, получают маркировочное средство с различными по плотности и вязкости характеристиками. Возможность получения маркировочного средства с различными физическими характеристиками обеспечивает широкое применение разработанного маркировочного средства за счет разнообразия по физических характеристикам нанесенных меток (толщина слоя метки, содержание люминофора, адгезия материала метки на основе маркируемого изделия и т.д.)
В дальнейшем сущность разработанного технического решения будет раскрыта с использованием примеров реализации.
1. В емкости смешали полиэтиленгликоль молекулярной массы 400 (ТУ 2481-007-71150986-2006) в количестве 20 граммов и полиэтиленгликоль молекулярной массы 20000 (артикул 2681023 Фирма СИГМА-АЛДРИЧ (RU) в количестве 80 граммов. В смесь добавили 2 грамма гексаметилдисилоксана и тщательно перемешали. В полученный состав добавили 11 граммов люминофора ФЛЗ-А желто-зеленого свечения производства фирмы ООО НПК "Люминофор» и тщательно перемешали. Полученный состав нанесли на обратную сторону произведения живописи в количестве 0,6 г. При облучении оптическим излучением в области ближнего ИК нанесенная метка светится желто-зеленым светом.
2. В емкости смешали полиэтиленгликоль молекулярной массы 400 (ТУ 2481-007-71150986-2006) в количестве 15 граммов и полиэтиленгликоль молекулярной массы 20000 (артикул 2681023 Фирма СИГМ А-АЛДРИЧ (RU) в количестве 90 граммов. В смесь добавили 4 грамма гексаметилдисилоксана и тщательно перемешали. В полученный состав добавили 20 граммов люминофора ФЛК-2 производства фирмы ООО НПК "Люминофор» и тщательно перемешали. Полученный состав нанесли на обратную сторону произведения живописи в количестве 0,7 г. При облучении оптическим излучением в области ближнего УФ нанесенная метка светится красным светом.
Использование маркировочного средства разработанного состава обеспечивает повышение защищенности от подделок и повышение идентификационной способности ценных бумаг, культурных ценностей и других предметов за счет сложности обнаружения местонахождения защитной метки на поверхности защищаемого объекта при одновременном повышении удобства нанесения защитной метки и отсутствия внесения необратимых изменений в структуру объекта защиты и его механических повреждений.